(57)【要約】【課題】生産コストの増大を抑えながら硬化遅延が抑制されたセメント組成物を提供すること。【解決手段】本発明のセメント組成物は、セメントと高炉スラグとを含む。セメント中のＣ３Ａ（式中、ＣはＣａＯを表し、ＡはＡｌ２Ｏ３を表す。）含有量が９質量％超２０質量％以下である。高炉スラグの含有量が３０質量％超９５質量％以下である。高炉スラグのＡｌ２Ｏ３含有量が１１質量％以上１８質量％以下であることが好適である。セメント中のフリーライム含有量が０．５質量％以上３．０質量％以下であることも好適である。更に、セメントと高炉スラグとの合計１００質量部に対して０．０１質量部以上１質量部の硫酸アルカリを含むことも好適である。【選択図】なし【特許請求の範囲】
【請求項１】
セメントと高炉スラグとを含むセメント組成物であって、
前記セメント中のＣ３Ａ（式中、ＣはＣａＯを表し、ＡはＡｌ２Ｏ３を表す。）含有量が９質量％超２０質量％以下であり、
前記高炉スラグの含有量が３０質量％超９５質量％以下である、セメント組成物。
【請求項２】
前記高炉スラグのＡｌ２Ｏ３含有量が１１質量％以上１８質量％以下である、請求項１に記載のセメント組成物。
【請求項３】
前記セメント中のフリーライム含有量が０．５質量％以上３．０質量％以下である、請求項１又は２に記載のセメント組成物。
【請求項４】
ＳＯ３含有量が０．０１質量％以上５質量％以下である、請求項１ないし３のいずれか一項に記載のセメント組成物。
【請求項５】
前記セメントと前記高炉スラグとの合計１００質量部に対して０．０１質量部以上１質量部以下の硫酸アルカリを含む、請求項１ないし４のいずれか一項に記載のセメント組成物。
【請求項６】
前記セメントが、Ｃ３Ａ含有量が９質量％超である高Ｃ３Ａクリンカと、Ｃ３Ａ含有量が９質量％以下であるポルトランドクリンカと、石膏とを含み、
高Ｃ３Ａクリンカとポルトランドクリンカとの質量比が２：８〜８：２である、請求項１ないし５のいずれか一項に記載のセメント組成物。
【請求項７】
更に、水と混和剤とを含む、請求項１ないし６のいずれか一項に記載のセメント組成物。
【請求項８】
前記混和剤がポリカルボン酸系減水剤であり、
前記ポリカルボン酸系減水剤がグルコン酸塩を含む、請求項７に記載のセメント組成物。
【請求項９】
更に、硫酸塩を含む、請求項１ないし８のいずれか一項に記載のセメント組成物。
【請求項１０】
請求項１ないし９のいずれか一項に記載のセメント組成物の製造方法であって、
前記セメント組成物の製造工程が、
ボーグ式算定のＣ３Ａ含有量と、Ｃ４ＡＦ含有量とを、石灰石、珪石、粘土系原料、鉄原料の使用量で調整する調合工程と、
ロータリーキルンでｆ．ＣａＯ含有量が０．５〜３．０質量％となるようにクリンカを焼成する焼成工程と、
前記クリンカと、石膏と、高炉スラグとを粉砕する粉砕工程とを有し、
前記調合工程が、焼成後の前記クリンカのＣ３Ａ含有量が９質量％超２０質量％以下となるように調整することを特徴とする、セメント組成物の製造方法。
【請求項１１】
Ａｌ２Ｏ３含有量が１１質量％以上である高炉スラグと、Ａｌ２Ｏ３含有量が１１質量％未満である高炉スラグとを選別して、別々に保管する原料受入工程を含み、
前記粉砕工程において、Ａｌ２Ｏ３含有量が１１〜１８質量％である高炉スラグを選別して用いることを特徴とする、請求項１０に記載のセメント組成物の製造方法。
【請求項１２】
前記調合工程が、焼成後の前記クリンカのＣ３Ａ含有量で９質量％超２０質量％以下となるように調整することを特徴とし、
前記焼成工程でＣ３Ａ含有量が９質量％超２０質量％以下である高Ｃ３Ａクリンカと、Ｃ３Ａ量が９質量％以下であるポルトランドクリンカとを別々に保管し、
前記粉砕工程において、前記高Ｃ３Ａクリンカと前記ポルトランドクリンカとを混合粉砕することを特徴とする、請求項１０又は１１に記載のセメント組成物の製造方法。
【請求項１３】
前記調合工程及び／又は焼成工程において、
セメント組成物中の硫酸アルカリ量が、セメント組成物１００質量部に対して０．０１質量部以上１質量部以下となるように、クリンカ中のＳＯ３含有量とアルカリ金属量とを調整する、請求項１０ないし１２のいずれか一項に記載のセメント組成物の製造方法。
【請求項１４】
前記粉砕工程において、
前記セメント組成物中の硫酸アルカリ量が、該セメント組成物１００質量部に対して０．０１質量部以上１質量部以下となるように、硫酸アルカリを含むクリンカ及び／又は硫酸アルカリを含む水溶液を混合する、請求項１０ないし１３のいずれか一項に記載のセメント組成物の製造方法。
【請求項１５】
セメント組成物中のＣ３Ａ含有量と、硫酸アルカリと、遊離石灰量と、高炉スラグ中のＡｌ２Ｏ３含有量とを調整することによって、高炉スラグと、水と、混和剤とを含むセメント組成物の硬化遅延を抑制する、モルタル又はコンクリートの製造方法。
【発明の詳細な説明】
【技術分野】
【０００１】
本発明は、スラグを含有するセメント組成物及びその製造方法に関する。また本発明は、モルタル又はコンクリートの製造方法に関する。
【背景技術】
【０００２】
高炉セメントは高炉スラグを混合材とするセメントである。近年、セメント製造時の二酸化炭素排出量への関心が高まっていることから利用が推進されている。一方で、高炉セメントはセメントの水和反応によって発生する水酸化カルシウムを刺激剤として徐々に硬化するというスラグの潜在水硬性を利用しているため、普通ポルトランドセメントと比較して凝結が遅延することや硬化して十分な強度が得られるまでに長い時間を要することが従来からの課題となっている。
【０００３】
高炉セメントの初期強度や凝結遅延の改善に関する既往の報告では、水酸化カルシウム及び石膏の添加（特許文献１）、硫酸アルカリの添加（特許文献２）、及び石膏や高炉スラグの粉末度を高める（特許文献３）といった技術が提案されている。
【先行技術文献】
【特許文献】
【０００４】
【特許文献１】特開２０１６−１５５７０１号公報
【特許文献２】特開２０１６−１９０７７１号公報
【特許文献３】特開２００８−１７９５０４号公報
【発明の概要】
【発明が解決しようとする課題】
【０００５】
しかしながら、水酸化カルシウムや硫酸アルカリ等の添加剤の調達や、石膏や高炉スラグの高粉末度化には生産コストが増大するという問題があった。また、高炉スラグの含有量が６０質量％を超えるような場合や、特定の成分を有する混和剤を使用した場合には、凝結の遅延が著しく、更なる対策が求められている。
【課題を解決するための手段】
【０００６】
本発明者らは、前記課題に関し鋭意検討した結果、セメント組成物中のセメントに含有されるＣ３Ａ量を調整することにより、異常な凝結遅延が抑制されたセメント組成物を提供できることを見出し、本発明を完成するに至った。
【０００７】
すなわち、本発明は、セメントと高炉スラグとを含むセメント組成物であって、
前記セメント中のＣ３Ａ（式中、ＣはＣａＯを表し、ＡはＡｌ２Ｏ３を表す。）含有量が９質量％超２０質量％以下であり、
前記高炉スラグの含有量が３０質量％超９５質量％以下である、セメント組成物を提供するものである。
【０００８】
また、本発明は、前記セメント組成物と、水と、混和剤とを含むセメント組成物であって、前記混和剤はポリカルボン酸系減水剤である、セメント組成物を提供するものである。また、前記ポリカルボン酸系減水剤がグルコン酸を含む、セメント組成物を提供するものである。
【０００９】
また本発明は、前記のセメント組成物の好適な製造方法であって、
前記セメント組成物の製造工程が、
ボーグ式算定のＣ３Ａ含有量と、Ｃ４ＡＦ含有量とを、石灰石、珪石、粘土系原料、鉄原料の使用量で調整する調合工程と、
ロータリーキルンでｆ．ＣａＯ含有量が０．５〜３．０質量％となるようにクリンカを焼成する焼成工程と、
前記クリンカと、石膏と、高炉スラグとを粉砕する粉砕工程とを有し、
前記調合工程が、焼成後の前記クリンカのＣ３Ａ含有量が９質量％超２０質量％以下となるように調整することを特徴とする、セメント組成物の製造方法を提供するものである。
【００１０】
更に本発明は、セメント組成物中のＣ３Ａ含有量と、硫酸アルカリと、遊離石灰量と、高炉スラグ中のＡｌ２Ｏ３含有量とを調整することによって、
高炉スラグと、水と、混和剤とを含むセメント組成物の硬化遅延を抑制する、モルタル又はコンクリートの製造方法を提供するものである。
【発明の効果】
【００１１】
本発明によれば、セメント中のＣ３Ａ含有量や硫酸アルカリ量を調整することによって、生産コストの増大を抑えながら凝結遅延が抑制されたセメント組成物を提供することができる。
【図面の簡単な説明】
【００１２】
【図１】図１は、ＮＭＲによる混和剤中のグルコン酸塩の有無の確認方法を示したグラフである。
【図２】図２は、実施例２について測定した発熱速度と時間との関係を示すグラフである。
【図３】図３は、実施例５及び７について測定した発熱速度と時間との関係を示すグラフである。
【発明を実施するための形態】
【００１３】
以下、本発明の好適な実施形態について詳細に説明する。
【００１４】
本発明のセメント組成物は、セメントと高炉スラグとを含む。
【００１５】
本発明におけるセメントは、Ｃ３Ａ（式中、ＣはＣａＯを表し、ＡはＡｌ２Ｏ３を表す。）含有量が９質量％超２０質量％以下であり、好ましくは１３質量％以上１８質量％以下であり、更に好ましくは１５質量％以上１７質量％以下である。Ｃ３Ａ含有量をこのような範囲とすることによって良好な凝結性状を得ることができる。更にＣ３Ａ含有量を高めたセメントは製造時に多量の原料系廃棄物を利用することが可能であるため、環境負荷低減に貢献するとともに余計なコストをかけることなく凝結性状を改善することが可能となる。
【００１６】
Ｃ３Ａはアルミネート相を意味し、その化学式は３ＣａＯ・Ａｌ２Ｏ３である。セメント中のＣ３Ａ含有量は下記のボーグ式によって求められるほか、セメントのＸ線回折（ＸＲＤ）パターンをリートベルト解析することでも求めることができる。なお、セメント中のＡｌ２Ｏ３含有量及びＦｅ２Ｏ３含有量は、ＪＩＳ  Ｒ  ５２０２に規定される方法で測定した結果が利用できる。
Ｃ３Ａ含有量（質量％）＝２．６５×（セメント中のＡｌ２Ｏ３含有量（質量％））−１．６９×（セメント中のＦｅ２Ｏ３含有量（質量％））
【００１７】
本発明におけるセメントは特に限定されないが、例えばＪＩＳ  Ｒ  ５２１０に規定されるポルトランドセメントが使用できる。セメントの製造方法も特に限定されず、調合工程、焼成工程、粉砕工程を含み、粉砕工程は例えばセメントクリンカに石膏を添加してボールミルにより粉砕して製造することができる。セメントに使用するセメントクリンカの製造方法も特に限定されるものではなく、焼成工程は通常のセメント焼成設備で製造されたものを使用することができる。例えばＳＰ方式（多段サイクロン予熱方式）又はＮＳＰ方式（仮焼炉を併設した多段サイクロン予熱方式）等のセメント製造設備である。
【００１８】
特に、セメントは、Ｃ３Ａ含有量が９質量％超である高Ｃ３Ａクリンカと、Ｃ３Ａ含有量が９質量％以下であるポルトランドクリンカと、石膏とを含むことが、Ｃ３Ａ含有量の調整が容易になる点から好ましい。この利点を一層顕著なものとする観点から、高Ｃ３ＡクリンカのＣ３Ａ含有量は、９質量％超２０質量％以下が好ましく、１１質量％以上１８質量％以下がより好ましく、１２質量％以上１６質量％以下が特に好ましく、１３質量％以上１５質量％以下が最も好ましい。一方、ポルトランドクリンカのＣ３Ａ含有量は、９質量％以下がより好ましく、１質量％以上９質量％以下が特に好ましい。また、高Ｃ３Ａクリンカとポルトランドクリンカの質量比は、２：８〜８：２が好ましく、３：７〜７：３がより好ましい。
【００１９】
セメントクリンカ（以下、クリンカともいう）の原料についても特に限定されるものではなく、例えば石灰石、高炉スラグ、石炭灰、下水汚泥、建設発生土、珪石、銅がらみ、粘土等のセメントクリンカの製造に通常使用されているものが使用できる。
【００２０】
本発明のセメント組成物におけるセメント含有量は、５質量％以上７０質量％未満であることが好ましく、更に好ましくは１０質量％以上６０質量％以下、より好ましくは２０質量％以上５０質量％以下、特に好ましくは２０質量％以上４０質量％以下、最も好ましくは２０質量％以上３０質量％以下である。セメント含有量がこのような範囲であれば、強度発現性を維持しながら良好な凝結性状を維持できる。
【００２１】
本発明のセメント組成物は、例えば高炉水砕スラグや、高炉徐冷スラグ等の高炉スラグを含む。良好な凝結性状を得るためにはＪＩＳ  Ａ  ６２０６「コンクリート用高炉スラグ微粉末」に規定される高炉スラグを使用することが好ましい。また本発明によれば、ＪＩＳ  Ａ  ６２０６の規格に適合しない高炉スラグを使用した場合でも凝結性状を改善することができ、従来では利用の難しかったＪＩＳ適合外の高炉スラグを有効利用することができる。高炉スラグは、そのＡｌ２Ｏ３含有量が１１質量％以上１８質量％以下であることが、硬化時の発熱量の増大及びそれに起因する硬化遅延の抑制の点から好ましい。この利点を一層顕著なものとする観点から、高炉スラグのＡｌ２Ｏ３含有量は、１１質量％以上１６質量％以下であることが更に好ましく、１２質量％以上１５質量％以下であることが一層好ましい。最も好ましくは、１４質量％以上１５質量％以下である。なお、高炉スラグのＡｌ２Ｏ３含有量は、ＪＩＳ  Ｒ  ５２０２に記載の方法によって測定される。後述するとおり、高炉スラグは、Ａｌ２Ｏ３含有量が１１質量％以上である高炉スラグと、Ａｌ２Ｏ３含有量が１１質量％未満である高炉スラグとを選別して、別々に保管しておき、使用に際してどちらか一方を用いるか、又は両者を混合して適切なＡｌ２Ｏ３含有量に調整して用いてもよい。
【００２２】
本発明のセメント組成物における高炉スラグの含有量は３０質量％超９５質量％以下であり、好ましくは４０質量％以上９０質量％以下であり、より好ましくは５０質量％以上９０質量％以下、特に好ましくは６０質量％以上８０質量％以下である。高炉スラグ含有量をこのような範囲とすることにより、二酸化炭素発生量を十分に削減できるとともに凝結遅延の十分な改善効果が得られる。
【００２３】
本発明のセメント組成物はＳＯ３含有量が好ましくは０．０１質量％以上５質量％であり、更に好ましくは０．１質量％以上５質量％以下であり、一層好ましくは１質量％以上３質量％以下であり、更に一層好ましくは１．５質量％以上２．５質量％以下である。本発明のセメント組成物におけるＳＯ３含有量をこのような範囲とすることにより、凝結遅延を更に改善することができる。ＳＯ３含有量はクリンカ中のＳＯ３含有量や石膏の添加量によって調整することができる。加える石膏の種類や製法は特に限定されず、二水石膏や半水石膏、無水石膏等が使用可能である。セメント組成物中のＳＯ３含有量は、ＪＩＳ  Ｒ  ５２０２又はＪＩＳ  Ｒ  ５２０４に記載の方法によって測定される。
【００２４】
本発明のセメント組成物はセメントと高炉スラグの合計１００質量部に対して０．０１質量部以上１質量部以下の硫酸アルカリを含んでもよい。このような範囲とすることによって更に凝結の遅延を抑制することができる。硫酸アルカリ含有量は、セメントクリンカ中に存在する硫酸アルカリのほか、添加剤として硫酸ナトリウムや硫酸カリウム等の硫酸のアルカリ金属塩を加えることにより調整することができる。なお、クリンカ中の硫酸アルカリ量は、後述の〔セメント組成物の製造方法〕の各種工程において、ＳＯ３含有量とアルカリ金属量とで調整することができる。クリンカ中のＳＯ３含有量は０．５質量％以上３．０質量％であり、好ましくは０．８質量％２．５質量％以下、更に好ましくは１．２質量％以上２．０質量％以下、最も好ましくは１．５質量％以上２．０質量％以下である。また、クリンカ中のアルカリ金属量（Ｒ２Ｏ）は、０．２質量％以上０．８質量％以下、好ましくは０．３質量％以上０．６５質量％以下、更に好ましくは０．４質量％以上０．６質量％以下、最も好ましくは０．５質量％以上０．５５質量％以下である。
【００２５】
本発明のセメント組成物に使用されるセメントは、日本セメント協会標準試験方法（ＪＣＡＳ  Ｉ−０１：１９９７「遊離酸化カルシウムの定量方法」）に基づいて測定されるフリーライム（以下、ｆ．ＣａＯともいう）含有量が０．５質量％以上３．０質量％以下であり、好ましくは０．６質量％以上２．０質量％以下であり、より好ましくは０．７質量％以上１．５質量％以下であり、更に好ましくは１．０質量％以上１．２質量％以下である。このような範囲とすることによって更に凝結の遅延を抑制することができる。フリーライム含有量は、セメントクリンカ中に存在するフリーライムのほか、添加剤として水酸化カルシウムなどを加えることで調整可能である。
【００２６】
本発明のセメント組成物は、ＪＩＳ  Ａ  ６２０１に規定されるフライアッシュ、ＪＩＳ  Ｒ  ５２１２に規定されるシリカ質混合材、及びＪＩＳ  Ｒ  ５２１０に規定される少量混合成分等を更に含んでもよい。
【００２７】
本発明のセメント組成物は石膏を含むこともできる。石膏の種類や製法は特に限定されず、例えば上述した二水石膏や半水石膏、無水石膏が使用可能である。またその製法も特に限定されない。
【００２８】
本発明のセメント組成物は、前記添加剤としての硫酸アルカリに加えて、又はこれに代えて、更に硫酸塩を含むこともできる。硫酸塩としては、例えば上述した硫酸ナトリウムや硫酸カリウムに加えて、硫酸リチウム、硫酸マグネシウム、硫酸カルシウム等が挙げられる。これらの硫酸塩は単独で又は複数の硫酸塩を組み合わせて用いることができる。水和反応の遅延を一層抑制することが可能となる観点から、硫酸塩を単独で用いる場合には、硫酸マグネシウムを用いることが好ましい。
【００２９】
硫酸塩を複数組み合わせて用いる場合には、硫酸塩の組み合わせは特に限定されないが、例えば硫酸カルシウムと硫酸マグネシウムとの組み合わせや、硫酸カリウムと硫酸カルシウムとの組み合わせ等が挙げられる。これらの硫酸塩の製法や由来は特に限定されず、例えば、各々の硫酸塩を所定の割合で混合して工業的に製造することもでき、硫酸塩が複数含まれる天然鉱物をそのまま又は粉砕等の工程を経て用いることもできる。天然鉱物としては、例えばＫ２ＳＯ４・２ＣａＳＯ４（カルシウムラングバイナイト）等の鉱物を使用することができる。
【００３０】
本発明のセメント組成物は、硫酸塩を含むことによって、前記の硫酸アルカリ単独で硬化遅延を制御する場合と比べて、セメント組成物中のアルカリ量を低減しながら硬化遅延を抑制することが可能となる。
【００３１】
硫酸塩の添加量は特に限定されないが、セメントと高炉スラグとの合計１００質量部に対して０．０１〜５質量部が好ましく、０．０２〜１質量部がより好ましい。この範囲で硫酸塩を含むことによって、水和反応の遅延を抑制することができる。
【００３２】
〔セメント組成物の製造方法〕
本発明のセメント組成物の製造方法では、調合工程、焼成工程、混合工程、粉砕工程等の各種の工程を含むことができる。
【００３３】
調合工程においては、セメント中のＣ４ＡＦ含有量や、上述のボーグ式算定のＣ３Ａ含有量を本発明の好ましい範囲とするために、石灰石、珪石、粘土系原料、鉄原料の使用量を増減させることにより、Ｃ４ＡＦ含有量及び／又はＣ３Ａ含有量を調整することができる。特に調合工程において、後述の焼成工程後のセメントクリンカのＣ３Ａ含有量を９質量％超２０質量％以下となるように調整することが、凝結遅延改善の観点から好ましい。
【００３４】
焼成工程においては、ロータリーキルン等の回転式窯を用いることで、ｆ．ＣａＯ含有量が０．５〜３．０質量％となるようにセメントクリンカを焼成することが、本発明の効果を奏するうえで好ましい。焼成温度や焼成時間などによりｆ．ＣａＯ含有量を調整することができる。なお、焼成後も、後述の混合工程や粉砕工程などにおいて水酸化カルシウムなどの添加剤を加えることによってセメント組成物中のｆ．ＣａＯ含有量を調整することができる。
【００３５】
混合工程や粉砕工程において、セメントクリンカ、高炉スラグ、石膏、及び少量混合物などを混合及び／又は粉砕する方法は特に制限されるものではなく、例えばセメントクリンカと石膏と高炉スラグとを混合粉砕し、混合工程と粉砕工程を同時に行う方法や、セメントクリンカと石膏とを混合粉砕後、別粉砕した高炉スラグとを混合する方法等が挙げられる。
セメントクリンカは、Ｃ３Ａ含有量が９質量％超の高Ｃ３Ａクリンカと、ポルトランドクリンカとを混合粉砕して使用することが好ましい。これにより、前記の各種工程におけるＣ３Ａ含有量の調整がより容易になる。高Ｃ３ＡクリンカのＣ３Ａ含有量は、１０質量％以上２０質量％以下が好ましく、１１質量％以上１８質量％以下がより好ましく、１２質量％以上１６質量％以下が特に好ましく、１３質量％以上１５質量％以下が最も好ましい。ポルトランドクリンカのＣ３Ａ含有量は９質量％以下が好ましく、１質量％以上９質量％以下がより好ましい。また、高Ｃ３Ａクリンカとポルトランドクリンカの質量比は、２：８〜８：２が好ましく、３：７〜７：３がより好ましい。
【００３６】
その他に、Ｃ３Ａ含有量の異なるクリンカ同士を混合してセメント組成物中のＣ３Ａ含有量を容易に調整するためには、高Ｃ３Ａクリンカとポルトランドクリンカとを別々に保管する原料受入工程を有することが好ましい。
また、高炉スラグの品質変動の影響を低減する観点から、Ａｌ２Ｏ３含有量が１１質量％以上である高炉スラグと、Ａｌ２Ｏ３含有量が１１質量％未満である高炉スラグとを選別して、別々に保管する原料受入工程を有することが好ましい。この工程を有することにより、粉砕工程において、Ａｌ２Ｏ３含有量が１１〜１８質量％である高炉スラグを選別して用いることができ、本発明のセメント組成物を簡便に得ることができる。
これらの原料受入工程は、セメントクリンカと、石膏と、高炉スラグとを粉砕する粉砕工程を行う前のいずれかの段階において行えばよい。
【００３７】
セメント組成物中に硫酸アルカリを含ませる場合、上述の粉砕工程において、硫酸アルカリを含むクリンカ及び／又は硫酸アルカリを含む水溶液を混合し、セメント組成物１００質量部に対して０．０１質量部以上１質量部以下となるように調整することができる。また、上述の調合工程及び／又は焼成工程において、クリンカ中のＳＯ３含有量とアルカリ金属量とで調整することによっても、硫酸アルカリ量を調製することができる。
【００３８】
本発明のセメント組成物は、そのブレーン比表面積が３０００ｃｍ２／ｇ以上４５００ｃｍ２／ｇ以下であることが好ましく、更に好ましくは３３００ｃｍ２／ｇ以上４０００ｃｍ２／ｇ以下であり、より好ましくは３５００ｃｍ２／ｇ以上３８００ｃｍ２／ｇ以下である。ブレーン比表面積をこのような範囲とすることでスランプロスを低減しながら凝結遅延を改善することができる。ブレーン比表面積は、例えばＪＩＳ  Ｒ  ５２０１：１９９７「セメントの物理試験方法」に従い、ブレーン空気透過装置を用いて測定される。
【００３９】
本発明のセメント組成物は、これに水及び／又は混和剤を加えることでセメントペーストやモルタル、コンクリートといった流動性を持つセメント組成物としてもよい。混和剤の種類は特に限定されず、例えばＡＥ剤、減水剤、ＡＥ減水剤、高性能減水剤、高性能ＡＥ減水剤、流動化剤等が挙げられる。好ましい混和剤は、ポリカルボン酸系減水剤である。更に、混和剤中にグルコン酸塩が含まれていると、本発明の効果は顕著なものとなる。詳細な機構は明らかではないが、一般に、グルコン酸塩が含まれる混和剤を高炉セメントに適用した場合には著しい凝結遅延が起きるところ、本発明のセメント組成物によれば、混和剤中にグルコン酸塩が含まれていても、凝結遅延を効果的に改善することができる。特に、セメント組成物中のＣ３Ａ含有量と、硫酸アルカリと、遊離石灰量と、高炉スラグ中のＡｌ２Ｏ３含有量とを上述の範囲内で調整することによって、凝結遅延を抑制する所望のモルタル又はコンクリートを製造することができる。
【００４０】
混和剤の構造は１Ｈ−ＮＭＲやＦＴ−ＩＲなどの各種構造解析によって知ることができる。特に混和剤中のグルコン酸塩の有無及び含有量については、１Ｈ−ＮＭＲスペクトルの化学シフト３．７５〜４．７５ｐｐｍに現れるグルコン酸塩等の低分子量成分が含まれるピークの有無及び積算値から算出することができる。混和剤中のグルコン酸塩の有無及び含有量をより精密に測定する観点から、共存成分との重複が比較的少ない４．１５ｐｐｍ付近及び４．０５ｐｐｍ付近のピークを使用して定量することが特に好ましい。
【００４１】
前記混和剤の使用量は特に限定されず、混和剤の一般的な使用量であれば凝結遅延を改善することができる。例えば、混和剤の使用量は、セメント組成物１００質量部に対して０．０１質量部以上５質量部以下であり、より好ましくは０．５質量部以上３質量部以下であり、更に好ましくは１質量部以上２質量部以下である。このような範囲であれば、より効果的に凝結遅延を抑制することができる。
【００４２】
本発明の硬化遅延抑制方法は、セメント組成物中のＣ３Ａ量、ｆ．ＣａＯ量、硫酸アルカリ量、高炉スラグ中のＡｌ２Ｏ３量を調整することによって、セメントペーストやモルタル、コンクリートの凝結遅延を抑制するものである。使用される混和剤が、ポリカルボン酸系減水剤であると凝結遅延効果をより発揮できる。減水剤の中にグルコン酸塩が含まれると更にその効果が発揮できる。
【実施例】
【００４３】
以下に、実施例、比較例及び参考例を挙げて本発明の内容を詳細に説明する。本発明はこれらの実施例によって限定されるものではない。また、特に断りがない場合、「％」は「質量％」を意味する。
【００４４】
〔１．セメントの製造〕
原料として工業試薬の炭酸カルシウム、二酸化ケイ素、酸化鉄(IV)、酸化アルミニウム、炭酸マグネシウム、炭酸ナトリウム、炭酸カリウム、二水石膏を混合し、１４５０℃で焼成してセメントクリンカを得た。得られたセメントクリンカの化学組成をＪＩＳ  Ｒ  ５２０２：２０１５「セメントの化学分析方法」に基づき測定した結果及びセメントクリンカの化学組成から計算したボーグ鉱物組成を、クリンカ１及びクリンカ２として表１に示す。
得られたセメントクリンカ又はセメントクリンカの混合物に、セメント組成物中のＳＯ３含有量が１．８±０．１質量％となるように二水石膏を混合してブレーン比表面積が３３００±５０ｃｍ２／ｇとなるようボールミルにより粉砕し、表２に示すセメント１ないし３を製造した。これらのセメントについて、蛍光Ｘ線（ＸＲＦ）を用いた組成分析の結果、及びＪＣＡＳ  Ｉ−０１：１９９７「遊離酸化カルシウムの定量方法」により測定したフリーライム含有量を表２に示す。表１及び表２中、ＣはＣａＯを表し、ＳはＳｉＯ２を表し、ＡはＡｌ２Ｏ３を表し、ＦはＦｅ２Ｏ３を表す。ｆ．ＣａＯはフリーライムを表す。
【００４５】
【表１】
2018104266.tif 000002
【００４６】
【表２】
2018104266.tif 000003
【００４７】
〔２．セメント組成物の製造〕
製造したセメントに対し、高炉スラグ、硫酸カリウム、水酸化カルシウム、硫酸マグネシウム、硫酸カルシウムを、以下の表４に示すとおり添加して実施例及び比較例並びに参考例のセメント組成物を得た。なお、一部のセメントでは水酸化カルシウムを添加することでセメント中のフリーライム量を調整した。また、硫酸カリウムを添加することでセメント組成物中の硫酸アルカリ量を調整した。実施例１１においては、カルシウムラングバイナイト（Ｋ２ＳＯ４・２ＣａＳＯ４）の添加を模擬した実験として、硫酸カリウムと硫酸カルシウムとをモル比１：２で添加、混合してセメント組成物を製造した。以下に示す表３には、使用した高炉スラグの物性をスラグ１ないし３として示す。なお、一部の高炉スラグでは二水石膏を添加してＳＯ３含有量を調整した。二水石膏、水酸化カルシウム、硫酸カリウム、硫酸マグネシウム、硫酸カルシウムは和光純薬工業株式会社の試薬特級を使用した。
また、参考例１及び２ではセメントクリンカ及び石膏の代わりとして市販の普通ポルトランドセメント（ＯＰＣ）を使用し、混和剤Ａ及びＢの硬化遅延効果の比較を行った。表５に示すとおり、混和剤Ａ及びＢはいずれもポリカルボン酸系減水剤であるが、Ａはグルコン酸塩を含まず、Ｂはグルコン酸塩を含む。
【００４８】
【表３】
2018104266.tif 000004
【００４９】
【表４】
2018104266.tif 000005
【００５０】
〔３．凝結時間の評価〕
作製したセメント組成物に対し、水粉体質量比（水／セメント組成物）＝０．５となるように水と表５に示す混和剤（セメント組成物に対して外割で０．５〜１．０質量％）との混合液を加えて混練しセメントペーストを得た。なお、混和剤量は水量の一部とした。混和剤の構造は１Ｈ−ＮＭＲを用いて測定し、化学シフト３．７５〜４．７５ｐｐｍのピークが存在する場合にはグルコン酸塩などの低分子量成分が含まれるものと判断した。図１にその判断結果の一例を示した。
以下に１Ｈ―ＮＭＲの測定条件を示す。
測定装置：Ｂｒｕｋｅｒ  Ｂｉｏｓｐｉｎ社製、ＡＶＡＮＣＥ  ５００型
測定溶媒：１Ｈ
測定温度：２７℃
溶媒    ：重水
【００５１】
【表５】
2018104266.tif 000006
【００５２】
グルコン酸塩を含有する混和剤Ｂに関し、前記１Ｈ−ＮＭＲを用いた絶対定量法によりグルコン酸塩含有量の分析を行った。所定量を重水に溶解させたグルコン酸ナトリウムを１Ｈ−ＮＭＲにより測定し、４．１５ｐｐｍ及び４．０５ｐｐｍのピークの積分値と試料量との関係から検量線を作成した。同様の方法で測定した混和剤Ｂ中のグルコン酸ナトリウムのピーク積分値から、作成した検量線に当てはめて定量した結果、混和剤Ｂ中のグルコン酸ナトリウム量は３．７質量％であった。
【００５３】
得られたセメント組成物は直ちにセメント水和熱熱量計（ＣＨＣ―ＯＭ６、株式会社東京理工製）を用いて水和発熱速度を測定し、凝結開始に要する時間を調査した。具体的には、高炉スラグの水和反応に起因する第２の水和発熱ピークに着目し、第２ピークの立ち上がり部分における発熱速度プロットの線形近似曲線と誘導期の発熱速度プロットの線形近似曲線との交点を凝結開始時間とした。実施例２について測定した発熱速度と時間との関係のグラフを図２に示す。
【００５４】
〔４．結果〕
結果を表４に示す。参考例１及び２において、同添加量での混和剤Ａ及びＢの硬化遅延効果を比較した場合、グルコン酸を３．７質量％含む混和剤Ｂは、グルコン酸を含まない混和剤Ａよりも凝結遅延効果が高いことが判る。また、各実施例のセメント組成物では、セメントクリンカのＣ３Ａ含有量を９質量％超とすることによって硬化遅延が抑制された。特に、凝結遅延効果が大きい混和剤Ｂを使用した場合で、その効果が顕著であった。
またその効果は、従来技術である硫酸アルカリ量、フリーライム含有量及びＳＯ３含有量を調整した場合を上回るものとなった。Ｃ３Ａ含有量を９質量％超とし、更に硫酸アルカリ量、フリーライム含有量及びＳＯ３含有量を増加することによって凝結の遅延は更に抑制された（実施例３、４、６及び８）。実施例７及び１０はスラグのＡｌ２Ｏ３含有量が１１〜１４質量％であり、スラグのＡｌ２Ｏ３含有量がそれぞれ１５質量％である実施例５及び９と比較して積算の発熱量が増大した（図３）。また、硫酸塩を含有する実施例１１及び１２は、実施例１及び２に比べてセメントのＣ３Ａ含有量が低いにもかかわらず、凝結の遅延が同程度にまで抑制されていることが判る。このように、本発明のセメント組成物によれば、硬化遅延が抑制され、水和が促進される。
【図１】
2018104266.tif 000007
【図２】
2018104266.tif 000008
【図３】
2018104266.tif 000009